(57)【要約】  本発明は、蓋を開けるだけで二酸化塩素が発生する含水ゲルを含む置き型の二酸化塩素発生具であって、蓋を開けたときの塩素臭が少なく、且つ蓋を開けるまでは含水ゲルがゲルの形態を保持する二酸化塩素発生具に関する。  亜塩素酸塩を含有する含水ゲルが蓋付きの容器内に収納された二酸化塩素発生具であって、前記含水ゲルは吸水性樹脂でゲル化されてなり、含水ゲルが有機または無機アンモニウム塩などの塩素吸収剤や必要により無機増粘剤を含み、含水ゲルが容器内を満たしていることを特徴とする二酸化塩素発生具であって、二酸化塩素が徐々に発生してその殺菌消臭効果を発揮する。
2016208758.tif 000002
【特許請求の範囲】
【請求項１】
亜塩素酸塩を含有する含水ゲルが蓋付きの容器内に収納された二酸化塩素発生具であって、
前記含水ゲルは吸水性樹脂でゲル化されてなり、含水ゲルが塩素吸収剤を含み、含水ゲルが容器内を満たしていることを特徴とする二酸化塩素発生具。
【請求項２】
前記含水ゲルが吸水性樹脂の濃度が異なる上下２つの部分からなり、上部が塩素吸収剤を含むことを特徴とする請求項１記載の二酸化塩素発生具。 
【請求項３】
前記塩素吸収剤が有機酸または無機酸のアンモニウム塩であることを特徴とする請求項１または２記載の二酸化塩素発生具。 
【請求項４】
前記含水ゲルがさらに無機増粘剤を含むことを特徴とする請求項１〜３のいずれか１項記載の二酸化塩素発生具。 
【請求項５】
蓋付きの容器と、
該容器内を満たしている含水ゲルであって、亜塩素酸塩および塩素吸収剤を含み、吸水性樹脂でゲル化されてなる含水ゲルと、を有することを特徴とする二酸化塩素発生具。
【請求項６】
請求項１〜５のいずれか１項記載の二酸化塩素発生具を製造する製造方法であって、前記容器中において亜塩素酸塩を含有する含水ゲルを形成した後、該亜塩素酸塩を含有する含水ゲルの上に塩素吸着剤を含有する水を加えて塩素吸着剤を含有する含水ゲルを形成することを特徴とする二酸化塩素発生具の製造方法。
【発明の詳細な説明】
【技術分野】
【０００１】
本発明は、二酸化塩素発生具およびその製造方法に関する。より詳細には、亜塩素酸塩と塩素吸収剤とを含有する含水ゲルの入った容器からなる二酸化塩素発生具およびその製造方法に関する。
【背景技術】
【０００２】
近年、二酸化塩素は塩素に代わる殺菌消毒剤として注目されており、スプレー型、首掛け型、置き型など種々の二酸化塩素発生具が使用されている。特に置き型としては亜塩素酸塩を含有する含水ゲルが利用されている。しかし、含水ゲルは長期間在庫すると二酸化塩素によりゲルが分解して流動化するため商品として体をなさないという問題がある。そこで使用直前に液体と粉を混ぜて含水ゲルとして使用する二液型の製品となっている（たとえば、特許文献１、２）。
【先行技術文献】
【特許文献】
【０００３】
【特許文献１】特開２０１２−１１０２８号公報
【特許文献２】特開２０１１−２０１７２１号公報
【発明の開示】
【発明が解決しようとする課題】
【０００４】
しかしながら、消費者が使用前に自分で混合して用いるのは煩雑であり、さらに均一なゲルができにくく、且つ特に混合初期において強い塩素臭がするなどの点で使用しにくいという問題がある。容器の蓋を開けただけで使用できる置き型の二酸化塩素発生具が望まれている。
本発明の目的は、蓋を開けるだけで二酸化塩素が発生する含水ゲルを含む置き型の二酸化塩素発生具であって、蓋を開けたときの塩素臭が少なく、且つ蓋を開けるまでは含水ゲルがゲルの形態を保持する二酸化塩素発生具を提供することである。
【課題を解決するための手段】
【０００５】
発明者は、鋭意検討した結果、ゲル中に亜塩素酸塩と塩素吸収剤とを含有させるとともに、該ゲルを容器内に空間が残存しないよう充満させて、容器の蓋を最初に開けるまで極力二酸化塩素の発生を抑えることにより上記目的を達成できることを見出し、本発明に至った。【０００６】
すなわち、本発明は、亜塩素酸塩を含有する含水ゲルが蓋付きの容器内に収納された二酸化塩素発生具であって、前記含水ゲルは吸水性樹脂でゲル化されてなり、含水ゲルが塩素吸収剤を含み、含水ゲルが容器内を満たしていることを特徴とする二酸化塩素発生具である。【０００７】
さらに本発明は、前記含水ゲルが吸水性樹脂の濃度が異なる上下２つの部分からなり、上部が塩素吸収剤を含むことを特徴とする。
さらに本発明は、前記塩素吸収剤が有機酸または無機酸のアンモニウム塩であることを特徴とする。【０００８】
さらに本発明は、前記含水ゲルがさらに無機増粘剤を含むことを特徴とする。
さらに本発明は、蓋付きの容器と、該容器内を満たしている含水ゲルであって、亜塩素酸塩および塩素吸収剤を含み、吸水性樹脂でゲル化されてなる含水ゲルと、を有することを特徴とする二酸化塩素発生具である。【０００９】
また本発明は、前記容器中において亜塩素酸塩を含有する含水ゲルを形成した後、該亜塩素酸塩を含有する含水ゲルの上に塩素吸収剤を含有する水を加えて塩素吸着剤を含有する含水ゲルを形成することを特徴とする二酸化塩素発生具の製造方法である。
【発明の効果】
【００１０】
本発明の二酸化塩素発生具は、（１）蓋を開けたときに塩素臭が少ない、（２）少なくとも容器の蓋を開けるまでは容器の中の含水ゲルがゲルの形態を保持している、（３）二酸化塩素が徐々に発生してその殺菌消臭効果を発揮する、という効果を奏する。
【図面の簡単な説明】
【００１１】
本発明の目的、特色、および利点は下記の詳細な説明と図面とからより明確になるであろう。
【図１】本発明における一実施態様の二酸化塩素発生具の斜視図であり、該二酸化塩素発生具は、円筒形状である。
【図２】図１におけるＸ−Ｙ軸を含む垂直な面で切断したときの断面図である。
【発明を実施するための最良の形態】
【００１２】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。【００１３】
図１は、本発明の一実施形態に係る二酸化塩素発生具１の斜視図である。図１は容器２を蓋３で密閉した状態である。容器２は含水ゲル４でほぼ満たされている。このような構成の容器２は含水ゲル４で満たされているので、蓋３を開けるまではゲルの状態を保持することになる。【００１４】
本発明の二酸化塩素発生具１は、蓋付き容器に亜塩素酸塩および塩素吸収剤を含む含水ゲル４が、前記容器内に空間を残さないように収納されたものである。本発明において、前記亜塩素酸塩を含む含水ゲル４に対する亜塩素酸塩の含有量は、脱臭、殺菌、防カビ、防腐などに有効な濃度の二酸化塩素を発生しうる量であれば特に限定はないが、概ね含水ゲルの質量に対して０．３質量％以上５．０質量％以下であるのが好ましく、０．５質量％以上３．０質量％以下がより好ましい。【００１５】
本発明において、亜塩素酸塩としては、たとえば、亜塩素酸ナトリウム、亜塩素酸カリウム、亜塩素酸リチウムなどの亜塩素酸アルカリ金属塩、または亜塩素酸カルシウム、亜塩素酸マグネシウム、亜塩素酸バリウムなどの亜塩素酸アルカリ土類金属塩などが挙げられる。これらの中で、亜塩素酸ナトリウムが入手しやすく使用上も問題がないので好ましい。
亜塩素酸塩を含有する水の中の亜塩素酸塩の濃度は、脱臭、殺菌、防カビ、防腐などに有効な濃度の二酸化塩素を発生すれば特に限定はないが、安全性を考慮すれば、０．０５質量％以上２５質量％以下が好ましい。【００１６】
亜塩素酸塩および塩素吸収剤を含有して、含水ゲルを構成する吸水性樹脂としては、天然系でも合成系でも特に限定はないが、安価で、安全性、耐久性、吸水倍率・保水性などの吸水特性に優れ、かつ、腐敗の心配の無いものが好ましい。【００１７】
このようなものとしては、特に合成系の吸水性樹脂が挙げられ、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。【００１８】
これらのうち、ポリアクリル酸部分中和物架橋体、およびデンプン−アクリル酸グラフト重合体の中和物が、吸水特性、安全性や経済性などが特に良好であるため好ましい。かかる吸水性樹脂としては、市販のものを好適に使用することができ、たとえば、「サンウエットＳＴ−５００Ｄ」（三洋化成工業株式会社製、ポリアクリル酸型吸水性樹脂）、「アクアキープ１０ＳＨ−ＰＦ」（住友精化株式会社製、ポリアクリル酸型吸水性樹脂）、「アクアキープＳＡ−６０５」（住友精化株式会社製、ポリアクリル酸型吸水性樹脂）などがあげられる。【００１９】
上記の吸水性樹脂は、単独で用いてもよく、また、二種類以上を適宜混合して用いてもよい。吸水性樹脂の形状には限定はなく、不定形破砕状、球状、鱗片状、繊維状、棒状、塊状、粒子状、粉末状など種々の形状のものが使用できるが、粒子状または粉末状が好ましく、二酸化塩素発生の点から表面積が大きい粉末状であることがより好ましい。【００２０】
吸水性樹脂の粒子の重量平均粒子径について特に限定はないが、好ましくは３０〜８５０μｍであり、より好ましくは６０〜４００μｍである。重量平均粒子径はたとえば篩法によって測定できる。【００２１】
吸水性樹脂の吸水倍率は２０〜１，０００ｇ／ｇが好ましく、８０〜６００ｇ／ｇがより好ましい。吸水倍率が２０ｇ／ｇ以上であるとゲル特性が良好であり、１，０００ｇ／ｇ以下であるとゲルの形態を保持しやすい。吸水倍率は通常の吸水性樹脂の測定法、たとえば、ティーバッグ法によって測定できる。【００２２】
吸水性樹脂の量は亜塩素酸塩または亜塩素酸塩と塩素吸収剤とを含有する水の質量に対して、１質量％以上１０質量％以下である。１質量％以上であればゲル化が可能であり、１０質量％以下であればゲルがパサつかず取り扱いやすい。好ましくは３質量％以上８質量％以下である。【００２３】
本発明の二酸化塩素発生具において、亜塩素酸塩とともに含水ゲルに含まれる塩素吸収剤としては、塩素を吸収する物質であって、ゲル中に均一に分散することができ、ゲルの安定性を損なわないものであれば、どのような物質でも使用することができる。【００２４】
かかる塩素吸収剤としては、炭酸カルシウム、石灰石、生石灰、消石灰、ゼオライト、活性炭、無機酸アンモニウム塩などの無機系塩素吸収剤があげられる。また、アニリン、Ｎ−アルキルアニリンなどのアミン、およびそのアルキレンオキサイド付加物、有機酸アンモニウム塩などの有機系塩素吸収剤が挙げられる。好ましいのは有機酸または無機酸のアンモニウム塩である。これらの塩は水溶性であるので溶解した塩素を吸収しやすい。【００２５】
有機酸または無機酸のアンモニウム塩としては特に限定はないが、クエン酸アンモニウム塩、クエン酸水素アンモニウム塩、マレイン酸アンモニウム塩、マレイン酸水素アンモニウム塩などの有機酸アンモニウム塩；炭酸アンモニウム塩、炭酸水素アンモニウム塩、リン酸アンモニウム塩、リン酸水素アンモニウム塩、硫酸水素アンモニウム塩、亜硫酸水素アンモニウム塩などの無機酸アンモニウム塩が挙げられる。好ましいのは無機酸アンモニウム塩であり、より好ましいのは無機酸水素アンモニウム塩である。【００２６】
含水ゲルに含まれる塩素吸収剤の量は、容器の蓋を開けたとき塩素臭がしない程度に、塩素を捕捉する量であれば限定されない。塩素吸収剤の量は、含水ゲルに含まれる亜塩素酸塩の量、塩素吸収剤の種類によって異なるが、含水ゲルの質量に対して０．０５質量％以上５質量％以下であるのが好ましい。０．１質量％以上２質量％以下がより好ましい。０．０５質量％以上であれば蓋を開けたときの塩素臭を抑制する効果が現れ、二酸化塩素の抗菌・消臭効果がより良好である。５質量％以下であれば蓋を開けるまでゲルの安定性もより良好である。【００２７】
亜塩素酸塩を含有する水を吸水性樹脂でゲル化する方法は特に限定はないが、室温で亜塩素酸塩を含有する水に吸水性樹脂を投入して攪拌すれば容易に得られる。また、亜塩素酸塩とともに塩素吸収剤を配合する場合は、亜塩素酸塩を含有する水をゲル化する前に、予め吸水性樹脂に塩素吸収剤を混合した混合物と、後亜塩素酸塩を含有する水とを混合すればよい。【００２８】
亜塩素酸塩を含有する水の中の亜塩素酸塩の濃度は、脱臭、殺菌、防カビ、防腐などに有効な濃度の二酸化塩素を発生すれば特に限定はないが、安全性を考慮すれば、０．０５質量％以上２５質量％以下が好ましい。【００２９】
亜塩素酸塩を含有する含水ゲル４を収納する蓋付きの容器は、プラスチック製、ガラス製、金属製などが使用できるが、腐食などの観点からプラスチック製の容器が好ましい。容器２の容量も特に限定はないが、消費者で使用しやすいように、５０ｍＬ以上５００ｍＬ以下が好ましい。【００３０】
容器の材質はプラスチック製が好ましい。容器の形状は特に限定はないが、容器の中で混合が容易な円筒状が好ましい。容器の蓋３は密封がしやすいネジ付き蓋が好ましい。また、容器の蓋３は上部に設けられるのが好ましく、蓋３の形状はゲル表面との空間を最小にすることができる形状が好ましい。かかる蓋３としては、平板状のものが最適である。【００３１】
本発明において「含水ゲルが容器を満たしている」とは、蓋３とゲル表面との間に空間がないことを意味する。現実には蓋３をするときはどうしてもいくらかの空間が発生するが、その場合でも、最初に蓋３を開けたときに塩素臭が気にならない程度の塩素発生量となる空間であればよい。かかる最初に蓋３を開けたときに塩素臭が気にならない程度の塩素発生量となる空間は、蓋とゲル表面との空間が容器の内容積の６％以下であるのが好ましい。【００３２】
容器２の内容積は、容器の内側の数値から計算できるし、また容器の中に水を入れその容量からでも確認できる。また、空間２の容量は、容器２内にあるゲルの上に液体を入れ満杯にしたときの入った液体の容積を空間の容量とする。前記液体としては、表面張力が小さく、かつ含水ゲルに吸収されない液体であればよく、たとえば、ｎ−ヘキサン、石油などがあげられる。【００３３】
亜塩素酸塩または亜塩素酸塩と塩素吸収剤とを含有する含水ゲル４は、該含水ゲルを作成してから容器に入れてもよいが、効率面からは、容器中で含水ゲルを製造するのがよい。【００３４】
本発明の二酸化塩素発生具１においては、塩素は蓋３を開けると揮散するが、容器２の蓋３と含水ゲルの間の空間に既に発生して存在している塩素が揮散しやすく、その次に上部の含水ゲルに溶解している塩素が揮散すると考えられる。塩素が含水ゲルの中央や底の部分に溶解していたとしてもすぐ揮散するとは考えにくい。【００３５】
したがって、塩素臭を制御するには、容器２の蓋３の裏面と、これに対向する含水ゲル上部を制御するのが経済的であり好ましい。
すなわち、含水ゲル全体に塩素吸収剤を配合してもよいが、容器２を含水ゲル４で満たすとともに、蓋３裏面に対向する含水ゲルの部分、含水ゲルの上部４ａのみに塩素吸収剤を配合しても本発明の効果を奏することができる。【００３６】
上部のみに塩素吸収剤を配合する場合、容器中において亜塩素酸塩を含有する下部含水ゲル４ｂを形成した後、下部含水ゲル４ｂの上に塩素吸収剤を含有する水を加えて、上部含水ゲル４ａを形成してもよく、また亜塩素酸塩を含有する下部含水ゲル４ｂと塩素吸収剤を含有する上部含水ゲル４ａを別々に形成して二層に重ねてもよい。前記二層構造とする場合には、二層とも、亜塩素酸塩と塩素吸収剤とを含有し、上部の層が下部の層よりも、塩素吸収剤の含有量を高くするようにしたものであってもよい。【００３７】
前記の容器中において亜塩素酸塩を含有する下部含水ゲル４ｂを形成した後、下部含水ゲル４ｂの上に塩素吸収剤を含有する水を加えて上部含水ゲル４ａを形成する場合には、亜塩素酸塩を含有する下部含水ゲル４ｂを作製してから、塩素吸収剤を含有する水を上から注げば、亜塩素酸塩を含有する含水ゲル中の吸水性樹脂がさらに膨潤して上の塩素吸収剤を含有する水を吸収して膨潤しゲル化することに基づく。【００３８】
この場合、最初に作製される下部含水ゲル４ｂの表面近辺にある吸水性樹脂がまだ水を吸収する余力を有していることが必要である。容器内の吸水性樹脂の吸水能力は吸水性樹脂の量と吸水倍率に比例するので、そのことを考慮して含水ゲルを作成するのが好ましい。また、ゲルが生成するとき水の体積よりも増えるので、そのことも考慮して水を投入するのが好ましい。含水ゲル４の上部含水ゲル４ａとその下の下部含水ゲル４ｂとの比率は、体積比率で１／９〜５／５であるのが好ましい。【００３９】
すなわち、本発明の好ましい形態は、含水ゲル４が吸水性樹脂の濃度が異なる上下２つの部分４ａ，４ｂからなり、上部が塩素吸収剤を含む上部含水ゲル４ａである。この場合には上下部分の境界面は明確でなく、上部のゲル中の吸水性樹脂の濃度は下部よりも小さくなる。また上部の塩素吸収剤は下部にも移行するがその濃度は上部よりも小さい。【００４０】
本発明の含水ゲル４はさらに無機増粘剤を含むのが好ましい。無機増粘剤を併用すると無機増粘剤は二酸化塩素により分解されずに水を増粘するので、ゲルの流動化を遅くするのに有効であり、ゲルの形態をさらに長期間良好に保持することができる。【００４１】
無機増粘剤は、一般に使用される無機増粘剤を使用することができ、二酸化ケイ素、ケイ酸ナトリウム、ケイ灰石、ケイ酸マグネシウム、ケイ酸三カルシウム、ケイ酸アルミニウム、塩化マグネシウム、およびベントナイト、セピオライト、モンモリロナイト、ケイソウ土、タルク、アルミナゲル、アルミナ・シリカゲル、ケイ酸カルシウム、貝がら・サンゴなどの焼成骨材、焼成粘土などが挙げられる。これらの内で好ましいのはベントナイト、セピオライト、モンモリロナイトである。【００４２】
かかる無機増粘剤としては、市販のものを好適に使用することができ、たとえば、「パンゲルＡＤ」（楠本化成株式会社製、無機増粘剤、セピオライト）、「ベンゲルＨＶ」（ホージュン社製、無機増粘剤、ベントナイト）、「クニピアＦ」（クニピア工業株式会社製、モンモリロナイト）などがあげられる。【００４３】
無機増粘剤の形状、粒子径などは上記の吸水性樹脂と同様の範囲が使用できる。無機増粘剤の使用量は含水ゲルの質量に対して、３質量％以上、３０質量％以下である。無機増粘剤が３質量％以上であればゲルの形態を長期間保持でき３０質量％以下であれば二酸化塩素を長時間放出できる。好ましくは５質量％以上２０質量％以下である。【００４４】
無機増粘剤をゲルに混合する方法は特に限定はないが、吸水性樹脂と無機増粘剤を混合した後、亜塩素酸塩を含有する水を加えるのが、均一になりやすいので好ましい。【００４５】
含水ゲル４には亜塩素酸塩と共に、また別々に通常二酸化塩素発生具に使用される以下の化合物を配合してもよい。吸水性樹脂で水を吸収させると中の水のｐＨが下がるが、さらに酸（酸性物質）を併用して、二酸化塩素の発生を助長することができる。このような酸としては、たとえば、リン酸などの無機酸、クエン酸、リンゴ酸、コハク酸、酒石酸などの有機酸、さらし粉、イソシアヌル酸類などが挙げられる。【００４６】
水素塩（アンモニウム塩を除く）を併用して、二酸化塩素の発生をさらに助長することもできる。水素塩とは、多価の酸のＨ+を陽イオンで置換した塩のうち、なおＨ+を残しているものをいい、たとえば、硫酸水素ナトリウム、硫酸水素カリウム、リン酸二水素ナトリウム、リン酸水素二ナトリウム、リン酸二水素カリウム、リン酸水素二カリウム、炭酸水素ナトリウム、炭酸水素カリウムなどが挙げられる。【００４７】
酸や水素塩をゲルに混合する方法は特に限定はないが、吸水性樹脂と酸や水素塩を混合した後、亜塩素酸塩を含有する水を加えるのが、均一になりやすいので好ましい。【００４８】
図２は、図１におけるＸ−Ｙ軸を含む垂直な面で切断したときの断面図である。蓋をする際にゲル４を入れすぎると蓋にゲルが付着し使用するときにゲルが体に付着するという問題が発生する。予防策として、ゲル表面に通気性シート５を置くことができる。この通気性シート５は二酸化塩素を通過させゲルを通過させなければ限定はなく、たとえば、紙や布シート、プラスチックの多孔質シート、半透膜フィルムなどが挙げられる。また、この通気性シートとして活性炭付着シートなどを用いてさらに塩素を吸着してもよく、半透膜フィルムやシートの厚さを調整することによって二酸化塩素、塩素の通過量を調整してもよい。【００４９】
半透膜フィルムは、上記のように気体の揮散を抑制することができる。同時に二酸化塩素の系内からの放出を抑え、全体的に放出速度をより均一化することができる。半透膜フィルムは特に限定はなく、目的とする二酸化塩素のより均一な放出速度が得られるように半透膜フィルムを選定すればよい。【００５０】
このような半透膜フィルムとしては、たとえば、ポリビニルアルコール系フィルム（ビニロンフィルム）、セロフアン、低延伸性ナイロンフィルム、エチレン酢酸ビニル共重合体フィルム、エチレン−ビニルアルコール系共重合体フィルム、多孔性フィルム（微細孔を持つフィルム）などが挙げられるが、これらに限定されない。【００５１】
上記のように製造した二酸化塩素発生具１は、蓋３を開けたときに塩素臭がなく、二酸化塩素が徐々に発生して殺菌消臭効果を発揮する。また、容器２の蓋３を開けるまでは容器２の中の含水ゲル４がゲルの形態を保持する。【００５２】
上記のような効果を奏する理由は明確でないが、以下のように推定できる。
亜塩素酸塩は酸によって二酸化塩素を発生するが、その反応は平衡関係にある。その際塩素も副生する。二酸化塩素は１１℃で気体となり、容器内の空間に溜まり気液平衡関係を維持する。気体は液体のない空間に集まりやすく、空間が少ないほど二酸化塩素の量も少ない。したがって、二酸化塩素の発生量も抑制される。【００５３】
また二酸化塩素の発生と共に塩素が発生するが、発生する塩素の量も同様に容器の空間が少ないほど少なくなる。また、塩素は二酸化塩素と共に水に若干溶解するが塩素はゲル中に溶解している塩素吸収剤に吸収され保持される。そうすれば最初に蓋を開けたときに塩素臭はさらに抑制される。容器の蓋を開けた後徐々に二酸化塩素と塩素が発生するが塩素臭が気にならない範囲で二酸化塩素を発生させても殺菌消臭効果が発揮されることは確認されている。その範囲で二酸化塩素の発生量を制御すれば現実的に使用可能である。【００５４】
また、吸水性樹脂のゲルは有機系のゲルであるので二酸化塩素によって徐々に分解され徐々に流動化してくる。しかし、上記のように含水ゲルは塩素吸収剤と共にゲルのない空間を少なくしておくと、塩素の発生と共に二酸化塩素の発生を抑制できる。二酸化塩素の量が少ないと吸水性樹脂の分解が遅くなり長期間ゲルが流動化しにくくなり、少なくとも容器の蓋を開けるまではゲルの形態を保持することができる。【００５５】
以下、実施例にて説明するが、本発明はこれに限定されない。【００５６】
各実施例の本発明の二酸化塩素発生具、および各比較例の二酸化塩素発生具について、容器の蓋を開封したときの塩素臭および塩素発生量、ゲルの安定性、タバコ消臭性を以下の試験法で評価した。ただし、ゲルの安定性の試験については、実施例１〜５は、４５℃の恒温器に３ヶ月間放置した後の安定性を評価した。その結果を表１に示した。【００５７】
（試験方法）
１．容器の蓋を開封したときの塩素臭および塩素発生量
容器を密封して２５℃で２８日間放置した後、蓋を開けて４Ｌポリ容器に入れてポリ容器の蓋をした。１０分静置後、容器内の塩素臭を鼻で嗅いで塩素臭の程度を５人に評価してもらい下記基準で３人以上の同じ判定があったものを塩素臭の評価結果とした。発生塩素量は北川式検知管で測定した。北川式検知管としては、二酸化塩素測定検知管Ｎｏ．１１６（光明化学工業株式会社製、１〜２０ｐｐｍ）、Ｎｏ．２３Ｌ（ガステック社製、０．０２５〜１．２ｐｐｍ）が使用できる。
塩素臭：小    塩素臭がないか、あるが気にならない程度
中    塩素臭がややある、塩素臭が気になる程度
大    塩素臭が大【００５８】
２．ゲルの安定性
容器の蓋をして、実施例１〜４については３７℃の恒温器に３０日間放置後の、実施例５〜８については４５℃の恒温器に３ヶ月間放置後の、ゲルの安定性を評価した。
○：ゲルの形態を維持
△：やや流動化している
×：完全に流動化【００５９】
３．タバコ消臭性
室内で容器の蓋を開けて７日間置いた。７日間経過後の容器をタバコの煙を１５秒間封入した１５Ｌポリ容器に入れ、密閉してタバコ臭がなくなるまでの時間を測定した。
結果は表１に示すとおりである。【００６０】
（実施例１）
図１と同じ円筒形状の、外径５．８ｃｍ（内径５．５ｃｍ）、深さ５．５ｃｍのポリプロピレン製容器に亜塩素酸ナトリウム１．２５ｇを溶解した水に「サンウエットＳＴ−５００Ｄ」（三洋化成工業株式会社製、ポリアクリル酸型吸水性樹脂）３．５ｇ、「パンゲルＡＤ」（楠本化成株式会社製、無機増粘剤、セピオライト）７ｇを入れ、混合した。数分後にゲル化した。容器内の約６０％を満たした。【００６１】
さらに塩素吸収剤として１．０％炭酸水素アンモニウム水溶液をその上から入れてしばらく放置して上の水もゲル化させた。ゲルは蓋の上部すれすれまで上がってきた。完全にゲル化してから、含水ゲルの表面に、その形状に合わせた不織布シート（ポリエステル／アクリル混紡）を置き、その上から蓋を閉めて密閉にして、本発明の二酸化塩素発生具を作製した。容器内は含水ゲルで満たされている状態であるが、蓋と含水ゲル表面との間の空間は６ｍＬであった。【００６２】
（実施例２）
実施例１において、亜塩素酸ナトリウム１．２５ｇ、「サンウエットＳＴ−５００Ｄ」３．５ｇ、「パンゲルＡＤ」７ｇ、１．０％炭酸水素アンモニウム水溶液に替えて、亜塩素酸ナトリウム２．５ｇ、「サンウエットＳＴ−５００Ｄ」４．０ｇ、「パンゲルＡＤ」９ｇ、２．０％炭酸水素アンモニウム水溶液を用いる以外は、実施例１と同様にして、本発明の二酸化塩素発生具を作製した。蓋と含水ゲル表面との間の空間は５ｍＬであった。【００６３】
（実施例３）
実施例１において、「パンゲルＡＤ」７ｇ、１．０％炭酸水素アンモニウム水溶液に替えて、「パンゲルＡＤ」９ｇ、１．０％リン酸水素アンモニウム水溶液を用いる以外は、実施例１と同様にして、本発明の二酸化塩素発生具を作製した。蓋と含水ゲル表面との間の空間は７ｍＬであった。【００６４】
（実施例４）
実施例２において、２．０％炭酸水素アンモニウム水溶液に替えて、１．０％炭酸アンモニウム水溶液を用いる以外は、実施例２と同様にして、本発明の二酸化塩素発生具を作製した。蓋と含水ゲル表面との間の空間は２ｍＬであった。【００６５】
（比較例１）
実施例１に用いた容器内に１層のゲルを作製した。亜塩素酸ナトリウム２．５ｇを溶解した水に「サンウエットＳＴ−５００Ｄ」４．０ｇ、「パンゲルＡＤ」９ｇを入れ、混合した。数分後にゲル化した。容器内の約６０％を満たした比較の二酸化塩素発生具を作製した。蓋と含水ゲル表面との間の空間は３０ｍＬであった。【００６６】
（比較例２）
実施例１に用いた容器内に１層のゲルを作製した。亜塩素酸ナトリウム１．２５ｇを溶解した水に「サンウエットＳＴ−５００Ｄ」３．５ｇ、「パンゲルＡＤ」７ｇを入れ、混合して、容器内の約６０％を満たしてゲル化させた。その上から蒸留水を入れてゲル化させて比較の二酸化塩素発生具を作製した。蓋と含水ゲル表面との間の空間は７ｍＬであった。【００６７】
（比較例３）
実施例１に用いた容器内に１層のゲルを作製した。亜塩素酸ナトリウム１．２５ｇを溶解した水に「サンウエットＳＴ−５００Ｄ」３．５ｇ、「パンゲルＡＤ」７ｇを入れ、混合して、容器内の約９５％を満たしてゲル化させて比較の二酸化塩素発生具を作製した。蓋と含水ゲル表面との間の空間は６ｍＬであった。【００６８】
（比較例４）
比較例１において、炭酸水素アンモニウムを１．３ｇ添加する以外は同様にして比較の二酸化塩素発生具Ｈを作製した。蓋と含水ゲル表面との間の空間は３０ｍＬであった。表１から、実施例１〜４は塩素臭がほとんどなく、二酸化塩素の効果であるタバコの消臭性が良好である。３０℃、３０日間でゲルの安定性も良好である。容器内のゲルのない空間を少なくして上層部に塩素吸収剤を入れれば、本発明の効果を奏することが確認できた。【００６９】
（実施例５）
図１と同じ円筒形状の、内径５．５ｃｍ、深さ５．３ｃｍのポリプロピレン製容器に、亜塩素酸ナトリウム１．２５ｇを溶解した水７０ｇに「サンウエットＳＴ−５００Ｄ」（三洋化成工業株式会社製、ポリアクリル酸型吸水性樹脂）４．５ｇ、「パンゲルＡＤ」（楠本化成株式会社製、無機増粘剤、セピオライト）７ｇを入れ、混合した。数分後にゲル化した。このゲルが容器内の約６５％を満たした。【００７０】
さらに１．０％炭酸水素アンモニウム水溶液をその上から入れてしばらく放置して上の水もゲル化させた。ゲルは蓋の上部すれすれまで上がってきた。完全にゲル化してから、含水ゲルの表面に形状に合わせて不織布シート（ポリエステル／アクリル混紡）を置き、その上から蓋を閉めて密閉にして、本発明の二酸化塩素発生具を作製した。容器内を含水ゲルで満たす状態であるが、蓋と含水ゲル表面との間の空間は６ｍＬであった。【００７１】
（実施例６）
実施例５において、亜塩素酸ナトリウム１．２５ｇ、「サンウエットＳＴ−５００Ｄ」３．５ｇ、「パンゲルＡＤ」７ｇ、１．０％炭酸水素アンモニウム水溶液に替えて、亜塩素酸ナトリウム２．５ｇ、「サンウエットＳＴ−５００Ｄ」４．５ｇ、「パンゲルＡＤ」９ｇ、０．５％炭酸水素アンモニウム水溶液４５ｇを用いる以外は、実施例５と同様にして、本発明の二酸化塩素発生具を作製した。蓋と含水ゲル表面との間の空間は５ｍＬであった。【００７２】
（実施例７）
実施例５において、１．０％炭酸水素アンモニウム水溶液に替えて、「ベンゲルＨＶ」（ホージュン社製無機増粘剤、ベントナイト）３ｇ、０．５％リン酸二水素アンモニウム塩水溶液２８ｇを用い、容器内の８０％を満たすようにゲル化させる以外は、実施例５と同様にして、本発明の二酸化塩素発生具を作製した。蓋と含水ゲル表面との間の空間は３ｍＬであった。【００７３】
（実施例８）
実施例６において、０．５％炭酸水素アンモニウム塩水溶液に替えて、０．２％リン酸二水素アンモニウム水溶液を同量用いる以外は、実施例６と同様にして、本発明の二酸化塩素発生具を作製した。蓋と含水ゲル表面との間の空間は２ｍＬであった。【００７４】
（比較例５）
実施例５に用いた容器内にゲルを作製した。亜塩素酸ナトリウム２．５ｇを溶解した水に「サンウエットＳＴ−５００Ｄ」４．０ｇ、「パンゲルＡＤ」９ｇを入れ、混合した。数分後にゲル化した。容器内の約６５％を満たした比較の二酸化塩素発生具を作製した。蓋と含水ゲル表面との間の空間は４５ｍＬであった。【００７５】
（比較例６）
実施例５に用いた容器内にゲルを作製した。亜塩素酸ナトリウム１．２５ｇを溶解した水に「サンウエットＳＴ−５００Ｄ」３．５ｇ、「パンゲルＡＤ」７ｇを入れ、混合して、容器内の約６５％を満たしてゲル化させた。その上から蒸留水を入れてゲル化させて比較の二酸化塩素発生具を作製した。蓋と含水ゲル表面との間の空間は７ｍＬであった。【００７６】
（比較例７）
比較例５において、炭酸水素アンモニウムを１．３ｇ添加する以外は同様にして比較の二酸化塩素発生具を作製した。蓋と含水ゲル表面との間の空間は４５ｍＬであった。【００７７】
【表１】
2016208758.tif 000003
【００７８】
表１から、実施例１〜８は塩素臭がほとんどなく、二酸化塩素の効果であるタバコの消臭性も良好であることがわかる。また、３０℃で３０日間放置した実施例１〜４の含水ゲル、４５℃で３ヶ月間放置した実施例５〜８の含水ゲルは、いずれも安定性が良好であった。このことから、容器内のゲルのない空間を少なくして上部に塩素吸収剤を入れることによって、本発明の効果を奏することが確認できた【００７９】
本発明は、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００８０】
１  二酸化塩素発生具
２  容器
３  蓋
４  含水ゲル
４ａ  上部含水ゲル
４ｂ  下部含水ゲル
５  通気性シート
【図１】
2016208758.tif 000004
【図２】
2016208758.tif 000005
【国際調査報告】
2016208758.tif 000006
2016208758.tif 000007
2016208758.tif 000008
2016208758.tif 000009